(57)【特許請求の範囲】
【請求項１】
不織布、織布又は編布からなる支持体の一面に膏体層が積層一体化されてなる貼付剤であって、上記膏体層は、酸性の消炎鎮痛作用薬物又はその塩０．１〜１０重量％と、数平均分子量が６３２〜１５００であるポリエチレングリコール３〜１５重量％と、セバシン酸ジエチル又はアジピン酸ジイソプロピルを含むジエステル体５〜３０重量％と、２−エチルヘキシルメタクリレート成分を６０〜９０重量％及び炭素数が２〜１８のアルキルアクリレート成分を１〜４０重量％含有し且つピロリドン基を含有しないアクリル系重合体を含むアクリル系粘着剤とを含有していることを特徴とする貼付剤。
【請求項２】
ポリエチレングリコールのモル数に対して、セバシン酸ジエチル又はアジピン酸ジイソプロピルを含むジエステル体のモル数が１〜１０倍であることを特徴とする請求項１に記載の貼付剤。
【請求項３】
ポリエチレングリコールの重量に対して、セバシン酸ジエチル又はアジピン酸ジイソプロピルを含むジエステル体の重量が０．３〜６倍であることを特徴とする請求項１に記載の貼付剤。
【発明の詳細な説明】
【技術分野】
【０００１】
本発明は、局所に適用する貼付剤に関し、詳細には、粘着剤としてアクリル系粘着剤を含有し且つ膏体層が不織布、織布又は編布からなる支持体に対して優れた投錨性を有し、皮膚への貼着中に剥離しない一方、皮膚からの剥離を容易に行え、皮膚刺激の少ない貼付剤に関する。
【背景技術】
【０００２】
従来から、不織布、織布又は編布から構成されている支持体の一面に膏体層を積層一体化してなる貼付剤において、支持体と膏体層との接触面積が小さいことに起因して、支持体に対する膏体層の投錨性が不足するという問題点が生じている。
【０００３】
そこで、膏体層に可塑剤を大量に添加して膏体層を柔らかくし、膏体層を支持体に沈みこませて投錨性を確保する方法があるが、膏体層が支持体に沈み込んだ分だけ膏体層の厚みが薄くなるため、貼付剤の粘着力が不足するという別の問題点を生じる。
【０００４】
この問題点を解決するために、膏体層に適度な弾性を付与して膏体層が支持体に沈み込まないようにすることが考えられるが、膏体層の支持体に対する投錨性が不足する。
【０００５】
これを解決するために、膏体層を構成する粘着剤としてスチレン−イソプレン−スチレン共重合体などのゴム系粘着剤を用い、このゴム系粘着剤を支持体上にホットメルト塗工法で積層一体化させる方法が挙げられる。
【０００６】
ホットメルト塗工法では、膏体層が支持体に必要以上に沈み込まないように、膏体層に適度な弾性を付与した場合でも、熱く柔らかい状態の膏体層を支持体上に積層一体化させているので、膏体層が支持体の繊維に絡みつき易く良好な投錨性が得られる。
【０００７】
しかしながら、ゴム系粘着剤の極性が低いため、薬物によっては膏体中における溶解性が不足し、期待する薬物の経皮吸収量と薬効が得られないといった問題点を有している。更に、薬物を含有している塗工液を支持体への塗工時に高温に長時間に亘って晒すために薬物が分解し、所望の薬物濃度を有する貼付剤が得られなかったり、或いは、薬物の分解物が皮膚刺激を引き起こしたりするといった問題点が生じることがある。
【０００８】
一方、膏体層を構成する粘着剤としてアクリル系粘着剤を用いた場合には、膏体層を支持体の一面に積層一体化させるにあたって溶剤塗工法を用いる。この方法では、塗工体は低温で支持体上に積層されるので、膏体層の支持体への投錨性が不足するため、他の解決方法を行う必要がある。
【０００９】
そこで、特許文献１〜４に提案されているように、膏体層を積層一体化させる支持体面に下塗り剤を塗布する方法があるが、医薬品である貼付剤に下塗り剤を使用する場合、皮膚に対する安全性や膏体層中に含まれる薬物の安定性確保の点から下塗り剤の種類や塗布量に制限がある場合が多い。
【００１０】
又、他の解決方法として、膏体層を積層一体化させる支持体面の繊維を熱融着一体化させて連続層を形成する方法が挙げられる。確かに、支持体の表面に連続層を形成することによって、膏体層と支持体との間の接触面積が増加し、膏体層の支持体に対する投錨性が向上するものの、支持体の表面に形成された連続層が支持体の伸縮性を低下させるため、貼付剤を肘や膝などの関節部に貼付した場合に貼付剤が容易に剥離するといった問題点を生じる。
【００１１】
以上のように、膏体層を構成している粘着剤としてアクリル粘着剤を用いた場合、不織布、織布又は編布から構成されている支持体への膏体層の投錨性を確保し、皮膚への適度な粘着物性を有する貼付剤は得られていない。
【００１２】
又、酸性の消炎鎮痛作用薬物を極性の低い粘着剤に含有させると、酸性の消炎鎮痛作用薬物の結晶が膏体層中に析出することがあるが、貼付剤の保存中に酸性の消炎鎮痛作用薬物の析出状態が変化して、膏体層中における酸性の消炎鎮痛作用薬物の分散が不均一になるという問題が生じる。
【００１３】
そこで、膏体層を構成している粘着剤としてピロリドン基を含有するモノマーとアルキル（メタ）アクリレートとの共重合体などを含有する粘着剤を用い、粘着剤の極性を高めることによって、酸性の消炎鎮痛作用薬物を膏体層中において溶解状態で保持する方法が考えられるが、酸性の消炎鎮痛作用薬物の膏体層中からの放出性が低下するために期待する薬効が得られないという別の問題を生じる。
【先行技術文献】
【特許文献】
【００１４】
【特許文献１】特開平５−３１０５５９号公報
【特許文献２】特開平８−  ９２０７４号公報
【特許文献３】特開２０００−３２７９５５号公報
【特許文献４】特開２００４−  １８３９３号公報
【発明の概要】
【発明が解決しようとする課題】
【００１５】
本発明は、酸性の消炎鎮痛作用薬物又はその塩（以下、総称して「消炎鎮痛作用薬物類」ということがある）が膏体層中に安定な溶解状態に含有されており、消炎鎮痛作用薬物類の経皮吸収性が高く、更に、粘着剤としてアクリル系粘着剤を含有する膏体層が不織布、織布又は編布からなる支持体に対して優れた投錨性を有し、皮膚への貼着中に剥がれがない一方、皮膚からの剥離を容易に行え、皮膚刺激が少なく、伸縮性を必要とする部位に好適に用いることができる貼付剤を提供する。
【課題を解決するための手段】
【００１６】
本発明の貼付剤は、不織布、織布又は編布からなる支持体の一面に膏体層が積層一体化されてなる貼付剤であって、上記膏体層は、酸性の消炎鎮痛作用薬物又はその塩０．１〜１０重量％と、数平均分子量が６３２〜１５００であるポリエチレングリコール３〜１５重量％と、セバシン酸ジエチル又はアジピン酸ジイソプロピルを含むジエステル体５〜３０重量％と、２−エチルヘキシルメタクリレート成分を６０〜９０重量％及び炭素数が２〜１８のアルキルアクリレート成分を１〜４０重量％含有し且つピロリドン基を含有しないアクリル系重合体を含むアクリル系粘着剤とを含有していることを特徴とする。
【００１７】
貼付剤を構成している支持体は、不織布、織布又編布から構成されている。なお、支持体には、その一部に不織布、織布又編布以外の構成が含まれていてもよい。上記支持体は、貼付剤に自己支持性を付与するための強度を有し且つ肘や膝などの関節部のような可動部位に貼付剤を貼付した場合に可動部位の動きに合わせて伸縮可能な伸縮性を有しておればよい。
【００１８】
支持体を構成している繊維の素材としては、特に限定されず、例えば、ポリエチレン、ポリプロピレン、エチレン−酢酸ビニル共重合体、エチレン−（メタ）アクリル酸メチル共重合体などのポリオレフィン系樹脂、ナイロンなどのポリアミド系樹脂、ポリエステル系樹脂、ポリビニルアルコール、スチレン−イソプレン−スチレン共重合体（ＳＩＳ共重合体）、スチレン−エチレン−ブチレン−スチレン共重合体（ＳＥＢＳ共重合体）、レーヨン、綿などが挙げられ、ポリエステル系樹脂が好ましい。なお、繊維の素材は、単独で用いられても二種以上が併用されもよい。
【００１９】
上記支持体の一面には膏体層が積層一体化されている。この膏体層は、酸性の消炎鎮痛作用薬物又はその塩０．１〜１０重量％と、数平均分子量１万以下のポリエチレングリコール０．５〜２０重量％と、炭素数が１０以下の脂肪族ジカルボン酸と炭素数が３以下の脂肪族アルコールとのジエステル体５〜３０重量％と、アクリル系粘着剤とを含有している。
【００２０】
酸性の消炎鎮痛作用薬物としては、特に限定されず、例えば、インドメタシン、フェルビナク、ケトプロフェンなどが挙げられる。又、酸性の消炎鎮痛作用薬物の塩としては、特に限定されず、例えば、ジクロフェナクナトリウム、ロキソプロフェンナトリウムなどが挙げられる。なお、酸性の消炎鎮痛作用薬物又はその塩は、単独で用いられても二種以上が併用されてもよい。
【００２１】
酸性の消炎鎮痛作用薬物又はその塩の膏体中における含有量は、少ないと、皮膚への吸収量が低下して期待する消炎鎮痛効果が得られず、多いと、消炎鎮痛作用薬物類の経皮吸収量が多くなり、皮膚刺激が生じるので、０．１〜１０重量％に限定され、０．５〜５重量％が好ましい。
【００２２】
膏体層中にはポリエチレングリコールが含有されている。ポリエチレングリコールとしては、例えば、三洋化成工業社から商品名「マクロゴール６００」、「マクロゴール１０００」、「マクロゴール１５００」、「マクロゴール１５４０」にて市販されている。なお、ポリエチレングリコールは、単独で用いられても二種以上が併用されてもよい。
【００２３】
ポリエチレングリコールの数平均分子量は、低いと、膏体層を構成しているアクリル系粘着剤との相溶性が低下して膏体層からポリエチレングリコールが滲出し、高いと、ポリエチレングリコールが消炎鎮痛作用薬物類の吸収促進剤として作用しないため、消炎鎮痛作用薬物類の経皮吸収量が低下するので、６３２〜１５００に限定される。ポリエチレングリコールの数平均分子量は、高速液体クロマトフラフィーを用いてゲルパーミエーションクロマトグラフィー法によって測定された値をいう。なお、ポリエチレングリコールの数平均分子量は、例えば、カラム（昭和電工社製 商品名「Ｓｈｏｄｅｘ ＯＨｐａｋ ＳＢ−８０６Ｍ ＨＱ ８．０×３００ｍｍ」）、カラム温度：室温、移動相：水、流速１．０ミリリットル／分、検出器：ＲＩの条件で測定することができる。
【００２４】
ポリエチレングリコールの膏体層中における含有量は、少ないと、貼付剤の皮膚への粘着力が強くなり剥離時に皮膚刺激を起こし、或いは、消炎鎮痛作用薬物類の経皮吸収量が低下し、多いと、膏体層中からポリエチレングリコールが滲出して膏体層の支持体への投錨性が低下するので、３〜１５重量％に限定される。
【００２５】
更に、膏体層中には、セバシン酸ジエチル又はアジピン酸ジイソプロピルを含むジエステル体が含有されている。なお、ジエステル体は、単独で用いられても二種が併用されてもよい。
【００２８】
膏体層中におけるジエステル体の含有量は、少ないと、膏体層の支持体への投錨性が低下し、或いは、貼付剤の皮膚への粘着力が強くなり過ぎて、貼付剤を皮膚から剥離する際に皮膚刺激を生じ、多いと、膏体層を過度に可塑化し、貼付剤として適度な粘着物性を得ることができないので、５〜３０重量％に限定され、５〜２０重量％が好ましい。
【００２９】
膏体層中において、ジエステル体の総モル数は、少ないと、膏体層の支持体への投錨性が低下し或いは貼付剤の皮膚への粘着力が強くなり剥離時に皮膚刺激を生じることがあり、多いと、膏体層から液状成分が滲出し、貼付剤の安定性が低下することがあるので、ポリエチレングリコールの総モル数に対して１〜１０倍が好ましく、１〜９倍がより好ましい。なお、ポリエチレングリコールのモル数は、重量を数平均分子量で除した値をいう。
【００３０】
又、膏体層中において、ジエステル体の総重量は、少ないと、膏体層の支持体への投錨性が低下することがあり、多いと、膏体層から液状成分が滲出し、貼付剤の安定性が低下することがあるので、ポリエチレングリコールの総重量に対して０．３〜６倍が好ましく、０．３〜４倍がより好ましい。
【００３１】
又、膏体層中には粘着剤としてアクリル系粘着剤が含有されている。このようなアクリル系粘着剤としては、２−エチルヘキシルメタクリレート成分を６０〜９０重量％及び炭素数が２〜１８のアルキルアクリレート成分を１〜４０重量％含有し且つピロリドン基を含有しないアクリル系重合体に限定される。なお、（メタ）アクリレートとは、メタクリレート又はアクリレートを意味する。
【００３２】
アルキル基の炭素数が２以上のアルキル（メタ）アクリレートとしては、例えば、エチル（メタ）アクリレート、ｎ−ブチル（メタ）アクリレート、ヘキシルアクリレート、２−エチルブチル（メタ）アクリレート、イソオクチル（メタ）アクリレート、２−エチルヘキシル（メタ）アクリレート、デシル（メタ）アクリレート、ドデシル（メタ）アクリレートなどが挙げられる。
【００３３】
本発明の貼付剤の膏体層中の薬物の損失防止や膏体層を保護する目的で、貼付剤の膏体層の表面に剥離紙を剥離可能に積層一体化させておくのが好ましい。
【００３４】
上記剥離紙としては、例えば、ポリエチレンテレフタレート、ポリエチレン、ポリプロピレン、ポリ塩化ビニル、ポリ塩化ビニリデンなどからなる樹脂フィルムや紙などが挙げられ、膏体層と対向させる面に離型処理が施されていることが好ましい。なお、上記剥離紙は単層からなるものであっても、複数層からなるものであってもよい。
【００３５】
又、上記剥離紙のバリア性を向上させる目的で、剥離紙にアルミ箔やアルミ蒸着の層を設けたものであってもよい。更に、上記剥離紙が紙からなる場合、剥離紙のバリア性を向上させる目的で、剥離紙にポリビニルアルコールなどの樹脂を含浸させてもよい。
【００３６】
次に、本発明の貼付剤の製造方法を説明する。上記貼付剤の製造方法は、特に限定されないが、例えば、酸性の消炎鎮痛作用薬物又はその塩、ポリエチレングリコール、ジエステル体及びアクリル系粘着剤と、必要に応じて添加される添加剤とを酢酸エチルなどの溶剤中に加え、均一になるまで攪拌して膏体層溶液を得る。この膏体層溶液をコーターによって支持体の一面に均一に塗工した後に、乾燥させることにより支持体の一面に膏体層を積層一体化し、必要に応じて剥離紙を、剥離紙の離型処理が施された面が膏体層に対向した状態となるように積層一体化させる方法や、上述と同様の塗工法によって剥離紙の離型処理が施された面上に膏体層溶液を塗工し、乾燥させることにより、剥離紙上に膏体層を形成し、この膏体層上に支持体を重ね合わせ、膏体層を支持体の一面に転写させて積層一体化させる方法などが挙げられる。
【発明の効果】
【００３７】
本発明の貼付剤は、上述の構成を有しているので、酸性の消炎鎮痛作用薬物又はその塩が長期間に亘って安定的に膏体層中に均一に溶解した状態で含有されているので、酸性の消炎鎮痛作用薬物又はその塩の経皮吸収性が高い。
【００３８】
又、本発明の貼付剤は、粘着剤としてアクリル系粘着剤を含有する膏体層が不織布、織布又は編布からなる支持体に対して優れた投錨性を有し、皮膚への貼着中に剥がれがない一方、皮膚からの剥離を容易に行え、皮膚刺激が少なく、しかも、肘や膝などの可動部位のように伸縮性を必要とする部位に好適に用いることができる。
【発明を実施するための形態】
【００３９】
以下、本発明の実施例を説明するが、本発明はこれらの実施例によって限定されるものではない。
【００４０】
（実施例１〜４、比較例１〜１２）
ドデシルメタクリレート１３重量部、２−エチルヘキシルメタクリレート７８重量部、２−エチルヘキシルアクリレート９重量部、及び、酢酸エチル５０重量部からなる反応液を４０リットルの重合機に供給して重合機内を８０℃の窒素雰囲気とした。そして、上記反応液にベンゾイルパーオキサイド０．５重量部をシクロヘキサン５０重量部に溶解させてなる重合開始剤溶液を２４時間かけて加えながら重合させ、重合後さらに酢酸エチルを加えて、アクリル系粘着剤の含有量が３５重量％のアクリル系粘着剤溶液を得た。
【００４１】
インドメタシン、フェルビナク、ジクロフェナクナトリウム、ポリエチレングリコール、セバシン酸ジエチル、アジピン酸ジイソプロピル、ミリスチン酸イソプロピル、イソステアリン酸ヘキサデシル、パルミチン酸イソプロピル、トリアセチン、ステアリン酸及びアクリル系粘着剤溶液を膏体層中における重量比率が表１、２に示した通りとなるように混合し、更に、不揮発分濃度が２３重量％になるように酢酸エチルを加えた後に均一になるまで混合して膏体層溶液を得た。
【００４２】
なお、表１、２中、「マクロゴール４００」、「マクロゴール１５００」、「マクロゴール１５４０」及び「マクロゴール４０００」は、三洋化成工業社から市販されているポリエチレングリコールである。なお、各ポリエチレングリコールの数平均分子量を表１、２の各商品名の後に括弧書きにて示した。
【００４３】
次に、シリコン離型処理が施された厚さ３８μｍのポリエチレンテレフタレートフィルムを用意し、このポリエチレンテレフタレートフィルムのシリコン離型処理面に、上記膏体層溶液を塗布し、膏体層溶液を６０℃で３０分間に亘って乾燥させることにより、ポリエチレンテレフタレートフィルムのシリコン離型処理面に表１、２に示す厚さの膏体層が形成された積層体を作製した。
【００４４】
そして、目付が１００ｇ／ｍ2の伸縮性を有する編布を支持体として用意し、この支持体の一面と、上記積層体の膏体層とが対向するように重ね合わせて、積層体の膏体層を支持体の一面に転写して積層一体化させることによって貼付剤を製造した。なお、貼付剤の膏体層中における各成分の含有量を表１、２に示した。表１、２中の各成分の含有量は、膏体層中における重量％で示した。
【００４５】
得られた貼付剤について、吸収性、剥がれ、皮膚刺激性、ボールタック、剥離力、投錨性、安定性及び溶解性を下記の要領で測定し、その結果を表１、２に示した。
【００４６】
（吸収性）
貼付剤から面積が１０ｃｍ2の平面正方形状の試験片を２枚打ち抜いた。一方の試験片の膏体層を酢酸エチルに溶解させてＨＰＬＣ（高速液体クロマトグラフィ）を用いて消炎鎮痛作用薬物類の量を測定し、試験前消炎鎮痛作用薬物類量（μｇ／ｃｍ2）とした。
【００４７】
他方の試験片からポリエチレンテレフタレートフィルムを剥離して膏体層を全面的に露出した状態とした後、試験片を試験者の上腕部に２４時間に亘って貼着した。試験片を試験者の上腕部から剥離した後、試験片の膏体層を酢酸エチルに溶解させてＨＰＬＣ（高速液体クロマトグラフィ）を用いて消炎鎮痛作用薬物類の量を測定し、試験後消炎鎮痛作用薬物類量（μｇ／ｃｍ2）とした。
【００４８】
試験前消炎鎮痛作用薬物類量から試験後消炎鎮痛作用薬物類量を引いた値を吸収量（μｇ／ｃｍ2）とし、吸収性の指標とした。
【００４９】
（剥がれ）
貼付剤から面積が３０ｃｍ2の平面正方形状の試験片を打ち抜いた。試験片からポリエチレンテレフタレートフィルムを剥離して膏体層を全面的に露出した状態とした後、試験片を試験者の上腕部に貼着して８時間経過した時点において、貼付剤が皮膚から剥離している部分の面積（剥離面積）を測定し、この剥離面積が試験片全体の面積に対して占める割合を算出して下記基準に基づいて評価した。
◎・・・剥離面積が５％未満であった。
○・・・剥離面積が５％以上で且つ１０％未満であった。
△・・・剥離面積が１０％以上で且つ３０％未満であった。
×・・・剥離面積が３０％以上であった。
【００５０】
（皮膚刺激性）
貼付剤から面積が３０ｃｍ2の平面正方形状の試験片を打ち抜いた。試験片からポリエチレンテレフタレートフィルムを剥離して膏体層を全面的に露出した状態とした後、試験片を試験者の上腕部に貼着して１２時間経過した時点において、皮膚表面の状態を目視観察して下記基準に基づいて評価した。
◎・・・紅斑なし
○・・・ごく弱い紅斑があった。
×・・・明瞭な紅斑があった。
【００５１】
（ボールタック）
貼付剤から一辺が４０ｍｍの平面正方形状の試験片を切り出した。一方、医薬品製造販売指針２００５（第IV部医薬品の製造販売承認申請、第１章 粘着力試験）に記載の試験器を用意した。この試験器の傾斜面を水平面に対して３０°の角度でもって傾斜した状態に保持した。
【００５２】
次に、試験片からポリエチレンテレフタレートフィルムを剥離して膏体層を全面的に露出した状態とした後、試験器の傾斜面上に試験片をその膏体層が上方を向いた状態にして載置した。しかる後、試験片の上端とこの上端から傾斜面の傾斜方向に５ｍｍだけ下方に位置する部分との間にある上端部分、及び、試験片の下端とこの下端から傾斜面の傾斜方向に５ｍｍだけ上方に位置する部分との間にある下端部分とを紙で被覆し、試験片の上下端部を除いた膏体層部分を露出した状態とした。なお、露出した膏体層部分の上下幅は、試験器の傾斜面に沿って３０ｍｍであった。
【００５３】
続いて、試験器の傾斜面の上端から医薬品製造販売指針２００５（第IV部医薬品の製造販売承認申請、第１章 粘着力試験）にて定められた１号〜１０号のスチールボールを順次、転がして、試験片における露出した膏体層部分に５秒以上停止するボールの号数を測定した。
【００５４】
（剥離力、投錨性）
貼付剤から幅１５ｍｍ、長さ３５ｍｍの平面長方形状の試験片を切り出した。試験片の膏体層上のポリエチレンテレフタレートフィルムを剥離除去して膏体層を全面的に露出させた。次に、試験片の長さ方向の端部５ｍｍにその全幅に亘ってポリエステルフィルムを貼着した後、試験片をその膏体層によってフェノール樹脂製の試験板の中央部に全面的に貼着させた。
【００５５】
続いて、試験片上に２０００ｇのゴムローラを１分に３００ｍｍの速さで２回通過させた後、試験片を試験板に貼着させた状態で２５℃±３℃にて４０分間に亘って放置した。
【００５６】
次に、ポリエステルフィルムの自由端を１８０°折り返してポリエステルフィルムを引っ張ることによって１分間に３００ｍｍの速さで試験片を試験板上から連続的に引き剥がし、レオメーターを用いて１８０°引き剥がし力を測定した。
【００５７】
得られたチャートにおいて、測定開始から試験片が試験板から全て剥離するまでの時間の２０％の部分及び８０％の部分に縦軸に平行な直線を描いた。２０％の部分及び８０％の部分に描いた直線間にある区間を横軸方向に三等分するための直線を縦軸に平行に描き、上記四本の直線と記録線とが交差する点における１８０°引き剥がし力を読み取り、この四点の１８０°引き剥がし力の相加平均値を剥離力とした。
【００５８】
更に、剥離力の測定後の試験片において、支持体と膏体層との積層状態を目視観察し、下記基準に基づいて投錨性を評価した。
◎・・・膏体層が支持体上に全面的に積層一体化されていた。
○・・・膏体層が支持体上に全面的に積層一体化されていたが、膏体層の一部にピンホ
ールがあった。
△・・・膏体層が支持体から一部剥離しており、膏体層が支持体から剥離していた面積
が試験板上に貼着させた試験片の全面積に対して５％未満であった。
×・・・膏体層が支持体から一部剥離しており、膏体層が支持体から剥離していた面積
が試験板上に貼着させた試験片の全面積に対して５％以上であった。
【００５９】
（安定性）
貼付剤から面積１０ｃｍ2の試験片を６枚打ち抜き、各試験片からポリエチレンテレフタレートフィルムを剥離して膏体層を全面的に露出した状態とした。次に、内面がポリエチレンとされたアルミニウム製の袋を二枚用意し、各アルミニウム製の袋のそれぞれに３枚の試験片を投入した。そして、一方のアルミニウム製の袋を４℃にて３０日間に亘って保存すると共に、他方のアルミニウム製の袋を６０℃にて３０日間に亘って保存した。
【００６０】
次に、上記アルミニウム製の袋内から取り出した試験片の膏体層を酢酸エチルに溶解させ、ＨＰＬＣ（高速液体クロマトグラフィ）を用いて消炎鎮痛作用薬物類の量を測定した。各アルミニウム製の袋毎に、試験片の膏体層中における消炎鎮痛作用薬物類の量の相加平均値を算出し、この相加平均値を消炎鎮痛作用薬物類量とした。
【００６１】
そして、４℃にて保存したアルミニウム製の袋内の試験片における膏体層中の消炎鎮痛作用薬物類量を、６０℃にて保存したアルミニウム製の袋内の試験片の膏体層中の消炎鎮痛作用薬物類量で除して１００を乗じた値を変化率とし、安定性の指標とした。
【００６２】
なお、変化率が９５％以上である場合、極めて優れた安定性を有していると判断できる。変化率が９０％以上で且つ９５％未満である場合、優れた安定性を有していると判断できる。
【００６３】
（溶解性）
貼付剤から面積１０ｃｍ2の試験片を打ち抜き、試験片からポリエチレンテレフタレートフィルムを剥離して膏体層を全面的に露出した状態とした。次に、内面がポリエチレンとされたアルミニウム製の袋に試験片を投入した。そして、アルミニウム製の袋を４０℃にて３０日間に亘って保存した後、アルミニウム製の袋から試験片を取り出して試験片の膏体層の表面を目視観察し、膏体層の表面に消炎鎮痛作用薬物類の結晶が析出していない場合を「○」、膏体層の表面に消炎鎮痛作用薬物類の結晶が僅かでも析出している場合を「×」として評価した。
【００６４】
【表１】
0005534499.tif 000002
【００６５】
【表２】
0005534499.tif 000003